(57)【特許請求の範囲】
【請求項１】
化学強化用ガラスを強化液に浸漬して強化処理を行った後、強化液から取り出した化学強化ガラスを、（強化液の融点＋３０℃）以下の温度に保持された冷却装置内に移動させて冷却処理を開始し、
前記化学強化ガラスの面内中央部の位置よりも下方から冷却風を送風して前記冷却処理を行うことを特徴とする化学強化ガラスの製造方法。
【請求項２】
（強化液の融点−５０℃）以上の温度から前記冷却処理を開始することを特徴とする請求項１に記載の化学強化ガラスの製造方法。
【請求項３】
同時に前記強化処理を行った複数の前記化学強化ガラスに対して同時に前記冷却処理を行うことを特徴とする請求項１又は２に記載の化学強化ガラスの製造方法。
【請求項４】
一定間隔を置いて配列した状態で同時に前記強化処理を行った複数の前記化学強化ガラスに対して、その配列を保持した状態で同時に前記冷却処理を行うことを特徴とする請求項１〜３の何れかに記載の化学強化ガラスの製造方法。
【請求項５】
前記冷却装置内に外気を取り込みながら前記冷却処理を行うことを特徴とする請求項１〜４の何れかに記載の化学強化ガラスの製造方法。
【請求項６】
前記冷却装置内への前記外気の取り込み風量は、０．５〜５ｍ３／ｓであることを特徴とする請求項５に記載の化学強化ガラスの製造方法。
【請求項７】
表示デバイスのカバーガラス用途の化学強化ガラスの製造方法であって、
前記強化処理において、圧縮応力値が７００〜１５００ＭＰａになるように前記化学強化用ガラスの表面に圧縮応力層を形成する請求項１〜６の何れかに記載の化学強化ガラスの製造方法。
【請求項８】
前記化学強化ガラスの表面に沿って、冷却風を下方から上方に送風することを特徴とする請求項１〜７の何れかに記載の化学強化ガラスの製造方法。
【請求項９】
前記冷却装置に設置された循環手段により前記冷却風を循環させることを特徴とする請求項１〜８の何れかに記載の化学強化ガラスの製造方法。
【請求項１０】
強化槽内の強化液から取り出した化学強化ガラスをその内部に保持して冷却処理するための冷却装置を備える化学強化ガラスの製造装置であって、
前記冷却装置が、冷却風を前記冷却装置の内部に送風するための送風口を有し、
前記送風口が、前記化学強化ガラスの面内中央部の配置予定高さよりも下方に設けられており、
（強化液の融点＋３０℃）以下の温度から前記化学強化ガラスの前記冷却処理を開始することを特徴とする化学強化ガラスの製造装置。
【請求項１１】
前記冷却装置が少なくとも一対の前記送風口を有し、一対の前記送風口が、前記冷却風の吹き出し方向が正対するように配置されていることを特徴とする請求項１０に記載の化学強化ガラスの製造装置。
【請求項１２】
前記冷却装置が、前記冷却装置の下方から上方への上昇気流を発生させる循環手段を更に備えることを特徴とする請求項１０又は１１に記載の化学強化ガラスの製造装置。
【請求項１３】
前記冷却装置が前記強化槽の上方に設けられていることを特徴とする請求項１０〜１２の何れかに記載の化学強化ガラスの製造装置。
【発明の詳細な説明】
【技術分野】
【０００１】
本発明は、化学強化ガラスの製造方法及び化学強化ガラスの製造装置に関し、特に多数の化学強化用ガラスを強化液に浸漬する場合に、化学強化ガラス間の強化特性の変動幅を可及的に低減し得る化学強化ガラスの製造方法及び化学強化ガラスの製造装置に関する。
【背景技術】
【０００２】
携帯電話、デジタルカメラ、ＰＤＡ、タッチパネルディスプレイ、大型テレビ等の表示デバイスは、益々普及する傾向にある。これらの用途では、ディスプレイを保護するための保護部材として化学強化ガラスが使用されている（特許文献１、２、非特許文献１参照）。
【０００３】
化学強化ガラスの製造工程では、化学強化用ガラスを所定温度まで予熱する工程と、予熱した化学強化ガラスをＫＮＯ３溶融塩等の強化液に浸漬して、化学強化ガラスを得る工程と、得られた化学強化ガラスを強化液から取り出す工程とを有している。
【０００４】
これらの工程で、多数の化学強化用ガラスを同時に強化液に浸漬して強化処理を行うと、多数の化学強化ガラスを一挙に作製することが可能になり、化学強化ガラスの製造効率が向上する。
【先行技術文献】
【特許文献】
【０００５】
【特許文献１】特開２００６−８３０４５号公報
【特許文献２】特開２０１１−８８７６３号公報
【非特許文献】
【０００６】
【非特許文献１】泉谷徹郎等、「新しいガラスとその物性」、初版、株式会社経営システム研究所、１９８４年８月２０日、ｐ．４５１−４９８
【発明の開示】
【発明が解決しようとする課題】
【０００７】
ところで、化学強化用ガラスを強化液に浸漬すると、ガラス表面にイオン半径が大きいアルカリイオンが導入される。これにより、化学強化ガラスの表面に圧縮応力層が形成されることになる。そして、この圧縮応力層の圧縮応力値と応力深さは、強化液の温度と強化液中の浸漬時間により調整することができる。
【０００８】
しかし、多数の化学強化用ガラスを強化液に浸漬すると、得られる化学強化ガラス間で圧縮応力値と応力深さが変動し易くなる。この変動幅が大きくなると、化学強化ガラスの品質が変動し易くなる。特に、一部の化学強化ガラスの強化特性が極端に低いと、機械的衝撃により割れが発生し易くなる。結果として、化学強化ガラスの製造効率を十分に高めることが困難になる。この傾向は、化学強化用ガラスのイオン交換性能が高い程、顕在化し易くなる。
【０００９】
本発明は上記事情に鑑みなされたものであり、その技術的課題は、多数の化学強化用ガラスを強化液に同時に浸漬する場合でも、化学強化ガラス間の強化特性の変動幅を可及的に低減し得る化学強化ガラスの製造方法及び化学強化ガラスの製造装置を創案することである。
【課題を解決するための手段】
【００１０】
本発明者等は、鋭意検討の結果、化学強化ガラスを強化液から取り出した後、イオン交換反応が進行し難い温度から冷却処理を開始することにより、上記技術的課題を解決し得ることを見出し、本発明として提案するものである。すなわち、本発明の化学強化ガラスの製造方法は、化学強化用ガラスを強化液に浸漬して強化処理を行った後、強化液から取り出した化学強化ガラスに対して、（強化液の融点＋３０℃）以下の温度から冷却処理を開始することを特徴とする。
【００１１】
本発明者等は、現時点で、強化液から取り出した後の冷却処理時の温度分布のばらつきが強化特性の変動の一因であると推定している。従来のように、強化液から複数の化学強化ガラスを取り出した後、強化液の温度、つまりイオン交換温度から冷却処理を開始すると、複数の化学強化ガラスの内、内側に配置された化学強化ガラスは、外側に配置された化学強化ガラスよりも高温になるため、ガラス表面に付着した強化液の残渣によりイオン交換反応が進行してしまう。その結果、内側に配置された化学強化ガラスは、外側に配置された化学強化ガラスよりも強化特性が高くなり、化学強化ガラス間で強化特性の変動幅が大きくなる。
【００１２】
そこで、本発明の化学強化ガラスの製造方法は、化学強化ガラスを強化液から取り出した後、（強化液の融点＋３０℃）以下の温度から冷却処理を開始することを特徴にしている。このようにすれば、複数の化学強化ガラスの内、内側に配置された化学強化ガラスは、外側に配置された化学強化ガラスと同様にして、ガラス表面に付着した強化液の残渣によりイオン交換反応が進行し難くなる。その結果、化学強化ガラス間で強化特性の変動幅を可及的に低減することができる。
【００１３】
第二に、本発明の化学強化ガラスの製造方法は、（強化液の融点−５０℃）以上の温度から冷却処理を開始することが好ましい。化学強化ガラスを強化液から取り出した後、直ちに室温まで急冷すると、強化液の残渣によりイオン交換反応が進行し難くなるものの、熱衝撃により化学強化ガラスが破損し易くなる。そこで、（強化液の融点−５０℃）以上の温度から冷却処理を開始すると、そのような事態を防止し易くなる。
【００１４】
第三に、本発明の化学強化ガラスの製造方法は、同時に強化処理を行った複数の化学強化ガラスに対して同時に冷却処理を行うことが好ましい。
【００１５】
第四に、本発明の化学強化ガラスの製造方法は、一定間隔を置いて配列した状態で同時に強化処理を行った複数の化学強化ガラスに対して、その配列を保持した状態で同時に冷却処理を行うことが好ましい。
【００１６】
第五に、本発明の化学強化ガラスの製造方法は、冷却装置内で冷却処理を行うことが好ましい。
【００１７】
第六に、本発明の化学強化ガラスの製造方法は、冷却装置内に外気を取り込みながら冷却処理を行うことが好ましい。
【００１８】
第七に、本発明の化学強化ガラスの製造方法は、化学強化ガラスの面内中央部の位置よりも下方から冷却風を送風することが好ましい。
【００１９】
第八に、本発明の化学強化ガラスの製造方法は、化学強化ガラスの表面に沿って、冷却風を下方から上方に循環させることが好ましい。
【００２０】
第九に、本発明の化学強化ガラスの製造方法は、冷却装置に設置された循環手段により冷却風を循環させることが好ましい。
【００２１】
第十に、本発明の化学強化ガラスの製造装置は、強化槽内の強化液から取り出した化学強化ガラスをその内部に保持して冷却処理するための冷却装置を備える化学強化ガラスの製造装置であって、冷却装置が、冷却風を冷却装置の内部に送風するための送風口を有し、送風口が、化学強化ガラスの面内中央部の配置予定高さよりも下方に設けられていることを特徴とする。
【００２２】
第十一に、本発明の化学強化ガラスの製造装置は、冷却装置が少なくとも一対の送風口を有し、一対の送風口が、冷却風の吹き出し方向が正対するように配置されていることが好ましい。
【００２３】
第十二に、本発明の化学強化ガラスの製造装置は、冷却装置が、冷却装置の下方から上方への上昇気流を発生させる循環手段を備更にえることが好ましい。
【００２４】
第十三に、本発明の化学強化ガラスの製造方法は、更に強化槽を有し、冷却装置が強化槽の上方に設けられていることが好ましい。
【図面の簡単な説明】
【００２５】
【図１】化学強化用ガラス配列体（化学強化ガラス配列体）の一態様を例示する概略斜視図である。
【図２】化学強化用ガラス配列体を強化液に浸漬させて、イオン交換処理を行っている状態を示す断面概念図である。
【図３】化学強化ガラス配列体を強化液から取り出して、冷却装置に移動する状態を示す断面概念図である。
【図４】化学強化ガラス配列体を冷却装置内に収容し、冷却処理を行っている状態を示す断面概念図である。
【発明を実施するための形態】
【００２６】
本発明の化学強化ガラスの製造方法では、下記に示す化学強化用ガラスを用いることが好ましい。
【００２７】
化学強化用ガラスの厚みは、好ましくは１．５ｍｍ以下、１．０ｍｍ以下、０．８ｍｍ以下、０．７ｍｍ以下、特に０．６ｍｍ以下である。このようにすれば、表示デバイスの軽量化を図り易くなる。
【００２８】
化学強化用ガラスの寸法は、好ましくは０．１ｍ２以上、０．２ｍ２以上、１ｍ２以上、特に２ｍ２以上である。化学強化用ガラスの寸法が大きい程、化学強化ガラス間の強化特性が変動し易くなるため、本発明の効果を享受し易くなる。
【００２９】
化学強化用ガラスは、オーバーフローダウンドロー法で成形されてなることが好ましい。このようにすれば、ガラス表面の表面品位が良好になるため、化学強化ガラスの表面の機械的強度を高め易くなる。この理由は、オーバーフローダウンドロー法の場合、表面となるべき面が樋状耐火物に接触せず、自由表面の状態で成形されるからである。樋状構造物の構造や材質は、所望の寸法や表面品位を実現できるものであれば、特に限定されない。また、下方への延伸成形を行うために、ガラスリボンに対して力を印加する方法は、所望の寸法や表面品位を実現できるものであれば、特に限定されない。例えば、充分に大きい幅を有する耐熱性ロールをガラスリボンに接触させた状態で回転させて延伸する方法を採用してもよいし、複数の対になった耐熱性ロールをガラスリボンの端面近傍のみに接触させて延伸する方法を採用してもよい。
【００３０】
化学強化用ガラスは、オーバーフローダウンドロー法以外にも、スロットダウンドロー法、フロート法、ロールアウト法、リドロー法等で成形されていてもよい。
【００３１】
化学強化用ガラスは、ガラス組成として、質量％で、ＳｉＯ２  ５０〜８０％、Ａｌ２Ｏ３  ５〜２５％、Ｂ２Ｏ３  ０〜１５％、Ｎａ２Ｏ  １〜２０％、Ｋ２Ｏ  ０〜１０％を含有することが好ましい。上記のように各成分の含有範囲を限定した理由を下記に示す。なお、各成分の含有範囲の説明において、％表示は質量％を指す。
【００３２】
ＳｉＯ２は、ガラスのネットワークを形成する成分である。ＳｉＯ２の含有量は、好ましくは５０〜８０％、５３〜７５％、５６〜７０％、５８〜６８％、特に好ましくは５９〜６５％である。ＳｉＯ２の含有量が少な過ぎると、ガラス化し難くなり、また熱膨張係数が高くなり過ぎて、耐熱衝撃性が低下し易くなる。一方、ＳｉＯ２の含有量が多過ぎると、溶融性や成形性が低下し易くなる。
【００３３】
Ａｌ２Ｏ３は、イオン交換性能を高める成分であり、また歪点やヤング率を高める成分である。Ａｌ２Ｏ３の含有量は５〜２５％が好ましい。Ａｌ２Ｏ３の含有量が少な過ぎると、熱膨張係数が高くなり過ぎて、耐熱衝撃性が低下し易くなることに加えて、イオン交換性能を十分に発揮できない虞が生じる。よって、Ａｌ２Ｏ３の好適な下限範囲は７％以上、８％以上、１０％以上、１２％以上、１４％以上、１５％以上、特に１６％以上である。一方、Ａｌ２Ｏ３の含有量が多過ぎると、ガラスに失透結晶が析出し易くなって、オーバーフローダウンドロー法等でガラスを成形し難くなる。また熱膨張係数が低くなり過ぎて、周辺材料の熱膨張係数に整合させ難くなり、更には高温粘性が高くなり、溶融性が低下し易くなる。よって、Ａｌ２Ｏ３の好適な上限範囲は２２％以下、２０％以下、特に１９％以下である。
【００３４】
Ｂ２Ｏ３は、高温粘度や密度を低下させると共に、ガラスを安定化させて結晶を析出させ難くし、液相温度を低下させる成分である。またクラックレジスタンスを高める成分である。しかし、Ｂ２Ｏ３の含有量が多過ぎると、イオン交換処理によって、ヤケと呼ばれる表面の着色が発生したり、耐水性が低下したり、圧縮応力層の圧縮応力値が低下したり、圧縮応力層の応力深さが小さくなる傾向がある。よって、Ｂ２Ｏ３の含有量は、好ましくは０〜１５％、０．１〜１２％、１〜１０％、１超〜８％、１．５〜６％、特に２〜５％である。
【００３５】
Ｎａ２Ｏは、主要なイオン交換成分であり、また高温粘度を低下させて、溶融性や成形性を高める成分である。また、Ｎａ２Ｏは、耐失透性を改善する成分でもある。Ｎａ２Ｏの含有量は１〜２０％である。Ｎａ２Ｏの含有量が少な過ぎると、溶融性が低下したり、熱膨張係数が低下したり、イオン交換性能が低下し易くなる。よって、Ｎａ２Ｏを導入する場合、Ｎａ２Ｏの好適な下限範囲は１０％以上、１１％以上、特に１２％以上である。一方、Ｎａ２Ｏの含有量が多過ぎると、熱膨張係数が高くなり過ぎて、耐熱衝撃性が低下したり、周辺材料の熱膨張係数に整合させ難くなる。また歪点が低下し過ぎたり、ガラス組成の成分バランスを欠き、かえって耐失透性が低下する場合がある。よって、Ｎａ２Ｏの好適な上限範囲は１７％以下、特に１６％以下である。
【００３６】
Ｋ２Ｏは、イオン交換を促進する成分であり、アルカリ金属酸化物の中では圧縮応力層の応力深さを増大させる効果が大きい成分である。また高温粘度を低下させて、溶融性や成形性を高める成分である。更には、耐失透性を改善する成分でもある。Ｋ２Ｏの含有量は０〜１０％である。Ｋ２Ｏの含有量が多過ぎると、熱膨張係数が高くなり過ぎて、耐熱衝撃性が低下したり、周辺材料の熱膨張係数に整合させ難くなる。また歪点が低下し過ぎたり、ガラス組成の成分バランスを欠き、かえって耐失透性が低下する傾向がある。よって、Ｋ２Ｏの好適な上限範囲は８％以下、６％以下、４％以下、特に２％未満である。
【００３７】
上記成分以外にも、例えば以下の成分を導入してもよい。
【００３８】
Ｌｉ２Ｏは、イオン交換成分であると共に、高温粘度を低下させて、溶融性や成形性を高める成分である。またヤング率を高める成分である。更にアルカリ金属酸化物の中では圧縮応力値を増大させる効果が大きい。しかし、Ｌｉ２Ｏの含有量が多過ぎると、液相粘度が低下して、ガラスが失透し易くなる。また、熱膨張係数が高くなり過ぎて、耐熱衝撃性が低下したり、周辺材料の熱膨張係数に整合させ難くなる。更に、低温粘性が低下し過ぎて、応力緩和が起こり易くなると、かえって圧縮応力値が小さくなる場合がある。従って、Ｌｉ２Ｏの含有量は、好ましくは０〜３．５％、０〜２％、０〜１％、０〜０．５％、特に０．０１〜０．２％である。
【００３９】
ＭｇＯは、高温粘度を低下させて、溶融性や成形性を高めたり、歪点やヤング率を高める成分であり、アルカリ土類金属酸化物の中では、イオン交換性能を高める効果が大きい成分である。しかし、ＭｇＯの含有量が多過ぎると、密度や熱膨張係数が高くなり易く、またガラスが失透し易くなる。よって、ＭｇＯの好適な上限範囲は１２％以下、１０％以下、８％以下、５％以下、特に４％以下である。なお、ガラス組成中にＭｇＯを導入する場合、ＭｇＯの好適な下限範囲は０．１％以上、０．５％以上、１％以上、特に２％以上である。
【００４０】
ＣａＯは、他の成分と比較して、耐失透性の低下を伴うことなく、高温粘度を低下させて、溶融性や成形性を高めたり、歪点やヤング率を高める効果が大きい。ＣａＯの含有量は０〜１０％が好ましい。しかし、ＣａＯの含有量が多過ぎると、密度や熱膨張係数が高くなり、またガラス組成の成分バランスを欠いて、かえってガラスが失透し易くなったり、イオン交換性能が低下し易くなる。よって、ＣａＯの好適な含有量は０〜５％、特に０〜１％未満である。
【００４１】
ＺｒＯ２は、イオン交換性能を顕著に高める成分であると共に、液相粘度付近の粘性や歪点を高める成分であるが、その含有量が多過ぎると、耐失透性が著しく低下する虞があり、また密度が高くなり過ぎる虞がある。よって、ＺｒＯ２の好適な上限範囲は１０％以下、８％以下または６％以下、特に５％以下である。なお、イオン交換性能を高めたい場合、ガラス組成中にＺｒＯ２を導入することが好ましく、その場合、ＺｒＯ２の好適な下限範囲は０．０１％以上または０．５％、特に１％以上である。
【００４２】
清澄剤として、Ａｓ２Ｏ３、Ｓｂ２Ｏ３、ＳｎＯ２、Ｆ、Ｃｌ、ＳＯ３の群（好ましくはＳｎＯ２）から選択された一種又は二種以上を０〜３００００ｐｐｍ（３％）導入してもよい。ＳｎＯ２の好適な含有範囲は０〜１００００ｐｐｍ、または５００〜７０００ｐｐｍ、特に１０００〜６０００ｐｐｍである。
【００４３】
本発明の化学強化ガラスの製造方法において、同時に強化処理を行った複数の化学強化ガラスに対して同時に冷却処理を行うことが好ましい。この場合、複数の化学強化用ガラスを支持体内に配列することが好ましく、その配列状態を保持したままで、以下に説明する予熱処理、イオン交換処理、冷却処理を行うことが好ましい。このようにすれば、多数の化学強化ガラスを一挙に作製することが可能になり、化学強化ガラスの製造効率が向上する。
【００４４】
複数の化学強化用ガラスを支持体内に配列する場合、つまり化学強化用ガラス配列体とする場合、化学強化ガラスの配列間隔は、好ましくは３０ｍｍ以下，２５ｍｍ以下、特に２０ｍｍ以下である。このようにすれば、支持体内での化学強化用ガラスの収容枚数が多くなるため、一度に多数の化学強化用ガラスをイオン交換処理することができる。また、配列間隔が小さい程、化学強化ガラスの強化特性が変動し易くなるため、本発明の効果を享受し易くなる。一方、配列間隔が小さ過ぎると、化学強化ガラス同士が干渉し、傷が発生する虞が生じる。よって、配列間隔は、好ましくは１ｍｍ以上、５ｍｍ以上、８ｍｍ以上、特に１０ｍｍ以上である。
【００４５】
支持体は、複数の化学強化用ガラスを収納し得る限り、どのような構造でもよいが、枠部と、化学強化用ガラスの側縁部を支持する側縁支持部と、化学強化用ガラスの下端部を支持するための下端支持部とを有する構造が好ましい。側縁支持部及び／又は下端支持部に、Ｖ溝等の凹部を設けることも好ましい。このようにすれば、化学強化用ガラスを溝部に当接させることにより、化学強化用ガラスを所定間隔で支持することができる。
【００４６】
本発明の化学強化ガラスの製造方法は、イオン交換処理前に、予熱処理を行うことが好ましい。予熱開始温度は１００℃以下が好ましく、予熱終了温度は強化液の温度±２０℃が好ましい。このようにすれば、化学強化用ガラスを強化液に浸漬する際に、熱衝撃により化学強化用ガラスが破損する事態を防止し易くなる。
【００４７】
本発明の化学強化ガラスの製造方法では、化学強化用ガラスを強化液に浸漬させることにより、化学強化ガラスを作製する。つまりイオン交換処理により化学強化ガラスを作製する。イオン交換処理は、化学強化用ガラスの歪点以下の温度でガラス表面にイオン半径が大きいアルカリイオンを導入する方法である。強化液によりイオン交換処理すれば、化学強化用ガラスの厚みが小さい場合でも、圧縮応力層を適正に形成することができる。
【００４８】
強化液の組成、イオン交換温度及びイオン交換時間は、化学強化用ガラスの粘度特性等を考慮して決定すればよい。
【００４９】
強化液として、種々の強化液が使用可能であるが、ＫＮＯ３溶融塩又はＮａＮＯ３とＫＮＯ３の混合溶融塩が好ましい。このようにすれば、表面に圧縮応力層を効率良く形成することができる。
【００５０】
圧縮応力層の圧縮応力値が４００ＭＰａ以上（望ましくは５００ＭＰａ以上、６００ＭＰａ以上、６５０ＭＰａ以上、特に７００〜１５００ＭＰａになるように、イオン交換処理を行うことが好ましい。圧縮応力値が大きい程、化学強化ガラスの機械的強度が高くなる。また、圧縮応力値が大きい程、化学強化ガラス間の圧縮応力値が変動し易くなるため、本発明の効果を享受し易くなる。
【００５１】
圧縮応力層の応力深さが１５μｍ以上（望ましくは２０μｍ以上、２５μｍ以上、３０μｍ以上、特に３５〜６０μｍ）になるように、イオン交換処理を行うことが好ましい。応力深さが大きい程、化学強化ガラスの表面に傷が付いた場合に、化学強化ガラスが破損し難くなる。また、応力深さが大きい程、化学強化ガラス間の圧縮応力値が変動し易くなるため、本発明の効果を享受し易くなる。ここで、「圧縮応力値」と「応力深さ」は、表面応力計（株式会社東芝製ＦＳＭ−６０００）を用いて、試料を観察した際に、観察される干渉縞の本数とその間隔から算出される値を指す。
【００５２】
本発明の化学強化ガラスの製造方法では、化学強化用ガラスを強化液に浸漬して強化処理を行った後、強化液から取り出した化学強化ガラスに対して、（強化液の融点＋３０℃）以下の温度から冷却処理を開始する。冷却開始温度は、好ましくは（強化液の融点＋２０℃）以下、（強化液の融点＋１０℃）以下、特には（強化液の融点＋５℃）以下である。冷却開始温度が高過ぎると、冷却処理の際に、ガラス表面に付着した強化液の残渣によりイオン交換反応が進行し易くなり、化学強化ガラス間の強化特性の変動幅が大きくなり易い。特に支持体内で内側に配置された化学強化ガラスにおいて、ガラス表面に付着した強化液の残渣によりイオン交換反応が進行し易くなり、化学強化ガラス間の強化特性の変動幅が大きくなり易い。一方、冷却開始温度が低過ぎると、熱衝撃により化学強化ガラスが破損し易くなる。よって、冷却開始温度は、好ましくは（強化液の融点−５０℃）以上、（強化液の融点−３５℃）以上、（強化液の融点−２０℃）以上、特に（強化液の融点−５℃）以上である。
【００５３】
冷却処理を終了する温度、つまり冷却終了温度は、好ましくは２０〜２５０℃、５０〜２００℃、特に１００〜１８０℃である。このようにすれば、熱衝撃による化学強化ガラスの破損を防止した上で、化学強化ガラスの製造効率を高めることができる。
【００５４】
本発明の化学強化ガラスの製造方法では、強化槽の上方に冷却装置を設けた上で、強化液から化学強化ガラス配列体を上方に取り出した後に、直ちに冷却装置内で冷却処理を開始することが好ましい。このようにすれば、化学強化ガラスの製造効率が向上し、熱衝撃により化学強化ガラスが破損し難くなる。
【００５５】
本発明の化学強化ガラスの製造方法では、冷却装置内で冷却処理を行うことが好ましく、内部が断熱構造となる冷却装置内で冷却処理を行うことがより好ましい。このようにすれば、冷却条件を制御し易くなる。冷却装置は、ヒーター等の加熱手段を有していることが好ましい。このようにすれば、冷却時に降温速度を制御し易くなる。また、冷却装置は、完全に気密である必要はなく、開口部を有していてもよい。なお、冷却装置は、予熱処理を行う予熱装置として使用してもよい。このようにすれば、装置コストを低減することができる。
【００５６】
本発明の化学強化ガラスの製造方法では、冷却装置内に外気を取り込みながら冷却処理を行うことが好ましい。このようにすれば、冷却効率が向上する。この場合、冷却風は、エアになるが、冷却風を窒素やアルゴン等の不活性ガスとしてもよい。
【００５７】
冷却装置内への外気の取り込み風量は、好ましくは０．１〜５ｍ３／ｓ、０．５〜３ｍ３／ｓ、特に１〜２ｍ３／ｓである。外気の取り込み風量が少な過ぎると、冷却効率が低下し易くなる。一方、外気の取り込み風量が多過ぎると、冷却速度を制御することが困難になる。
【００５８】
本発明の化学強化ガラスの製造方法では、化学強化ガラスの面内中央部の位置よりも下方から冷却風を送風することが好ましく、また化学強化ガラス配列体の外側から冷却風を送風することが好ましい。このようにすれば、化学強化ガラスの表面に沿って、冷却風が下方から上方に送風され易くなり、化学強化ガラス間の表面温度の差を低減し易くなる。また化学強化ガラスの面内の温度分布の変動幅を小さくなり、化学強化ガラスの反り量を低減することもできる。
【００５９】
また化学強化ガラスの表面に沿って、冷却風を下方から上方に循環させることが好ましい。このようにすれば、化学強化ガラス間の表面温度の差を更に低減し易くなる。また化学強化ガラスの面内の温度分布の変動幅を小さくなり、化学強化ガラスの反り量を低減することもできる。
【００６０】
更に、冷却装置内に循環手段（例えば、循環ファン、循環ブロア−）を備え、その循環手段により冷却風を循環させることが好ましい。このようにすれば、冷却装置内の温度分布が小さくなり、化学強化ガラス間の表面温度の差を低減し易くなる。
【００６１】
冷却装置内の冷却風の循環風量は、好ましくは０．５〜１０ｍ３／ｓ、１〜６ｍ３／ｓ、特に１．５〜４．５ｍ３／ｓである。循環風量が少な過ぎると、冷却効率が低下し易くなる。一方、循環風量が多過ぎると、冷却速度を制御することが困難になる。
【００６２】
本発明の化学強化ガラスの製造方法では、冷却処理が完了した後に、化学強化ガラス（化学強化ガラス配列体）を冷却装置内から外気下に移動することが好ましい。これにより、化学強化ガラスの製造効率が向上する。
【００６３】
本発明の化学強化ガラスの製造方法は、冷却処理を行った後、化学強化ガラスの表面を洗浄することが好ましい。これにより、強化液の残渣、表面付着物等を除去し易くなり、化学強化ガラスの表面品位を高めることができる。
【００６４】
本発明の化学強化ガラスの製造方法において、所定寸法に切断する時期は特に限定されないが、化学強化用ガラスを所定寸法に切断した後に、強化液に浸漬させることが好ましい。このようにすれば、切断面(端面)にも圧縮応力層が形成されるため、化学強化ガラスの端面強度を高めることができる。結果として、端面を起点とした割れを防止し易くなる。
【００６５】
本発明の化学強化ガラスの製造装置は、強化槽内の強化液から取り出した化学強化ガラスをその内部に保持して冷却処理するための冷却装置を備える化学強化ガラスの製造装置であって、冷却装置が、冷却風を冷却装置の内部に送風するための送風口を有し、送風口が、化学強化ガラスの面内中央部の配置予定高さよりも下方に設けられていることを特徴とする。ここで、本発明の化学強化ガラスの製造装置の技術的特徴は、本発明の化学強化ガラスの製造方法の説明欄に一部記載済みであり、その部分については詳細な説明を省略する。
【００６６】
本発明の化学強化ガラスの製造装置は、冷却装置が少なくとも一対の送風口を有し、一対の送風口が、冷却風の吹き出し方向が正対するように配置されていることが好ましく、また化学強化ガラス配列体が配置される位置の外側になるように配置されていることが好ましい。このようにすれば、冷却装置内の中央部で冷却風が衝突して、化学強化ガラス配列体の下方から上方へ向かう上昇気流を発生させ易くなる。
【００６７】
本発明の化学強化ガラスの製造装置は、更に冷却装置の下方から上方への上昇気流を発生させる循環手段（例えば、循環ファン、循環ブロア−）を備えることが好ましい。このようにすれば、冷却効率を高め易くなる。
【００６８】
以下、図面を参酌しながら、本発明の化学強化ガラスの製造方法及び化学強化ガラスの製造装置を詳細に説明する。但し、本発明は、以下の実施態様に限定されるものではない。
【００６９】
図１は、化学強化用ガラス配列体（化学強化ガラス配列体）の一態様を例示する概略斜視図である。図１に示す支持体１は、枠部２と、板状の化学強化用ガラス３を支持する支持部４とを主要な構成要素とする。
【００７０】
支持部４は、複数枚の化学強化用ガラス３を直立姿勢で厚み方向に１０ｍｍ以下の隙間を置いて配列した状態で支持する。詳述すれば、支持部４は、化学強化用ガラス３の一対の側縁部を支持する側縁支持部４ａと、化学強化用ガラス３の下端部を支持する下端支持部４ｂとで構成される。
【００７１】
側縁支持部４ａは、その両端が、不図示のボルト等の締結部材によって着脱自在に梁枠部２ｅの上面に取り付けられる。側縁支持部４ａは、化学強化用ガラス３の同じ高さの側縁部を支持する一対が、同じ高さの梁枠部２ｅに取り付けられる。側縁支持部４ａは、化学強化用ガラス３の側縁部に対向する凹部を有し、この凹部が化学強化用ガラス３の側縁部に当接して支持することよって、化学強化用ガラス３を厚さ方向に位置決めする。下端支持部４ｂは、その両端が、底枠部２ａにおける一対の長辺部の上面に、不図示のボルト等の締結部材によって着脱自在に取り付けられる。下端支持部４ｂは、化学強化用ガラス３を上面で支持するだけで、化学強化用ガラス３を厚さ方向に位置決めする凹部等の要素を有さない。なお、下端支持部４ｂは、化学強化用ガラス３を厚さ方向に位置決めする要素を有してもよい。
【００７２】
保温板５は、両側枠部２ｂに配設され、支持部４に支持される複数の化学強化用ガラス３の両側縁部に対面した状態で、これらの化学強化用ガラス３を保温するものであるが、必要に応じて、保温板５を除いてもよい。なお、本実施形態では、保温板５は、複数の化学強化用ガラス３の両側方にのみ配設されている。したがって、枠部２のうち、化学強化用ガラス３の厚み方向の最前面と最背面の化学強化用ガラス３のそれぞれに対面する前枠部２ｃと後枠部２ｄには、開口部が存在している。また、化学強化用ガラス３の下側に存する底枠部２ａにも、開口部が存在している。
【００７３】
図２は、図１に示す化学強化用ガラス配列体１０を強化液１１に浸漬させて、イオン交換処理を行っている状態を示す断面概念図である。図２では、化学強化用ガラス配列体１０は、強化槽１２内の強化液１１中に浸漬されている。強化槽１２は、例えばＳＵＳ３０４で成型された槽であり、強化槽１２内には、温度センサーが複数設置されており、この温度センサーの信号を受けて、強化液１１の温度が制御されている。強化槽１２の上部は、開閉ドア１３で閉じられている。これにより、強化液１１から発生する蒸気が強化槽１２の外部に漏洩し難い構造になっている。また、強化槽１２の上方には、内部が断熱構造となる冷却装置１４が設けられており、冷却装置１４の下部は開閉ドア１５により閉じられている。また、冷却装置１４の上部には、冷却ファン１６、取り込み口１７、１８が設けられており、冷却装置１４の側面上方には循環ファン１９、２０が相対する位置に設けられている。そして、冷却装置１４の外周側面を囲うようにヒーター２１が設けられており、冷却装置１４の内周側面には、取り込み口１７、１８から取り込んだ外気を下方へと送風する送風経路２２が設けられている。
【００７４】
図３は、イオン交換処理により得られた化学強化ガラス配列体２３を強化液１１から取り出して、冷却装置１４に移動する状態を示す断面概念図である。図３では、強化槽１２の開閉ドア１３と冷却装置の開閉ドア１５は開放されており、冷却装置１４の外周側面の下方からスカート部２４が伸びて、強化槽１２と連結されている。これにより、強化槽１２と冷却装置１４は、内部空間が繋がった状態になっている。ここで、強化槽１２の開閉ドア１３と冷却装置１４の開閉ドア１５は、不図示のシリンダーにより開閉動作が制御されており、スカート部２４も不図示のシリンダーにより上下動作が制御されている。その後、化学強化ガラス配列体２３は、強化液１１から引き上げられて、上方の冷却装置１４内に移動する。この冷却装置１４の内部は、予め所定温度（冷却開始温度）に設定されている。
【００７５】
図４は、化学強化ガラス配列体２３を冷却装置１４内に収容し、冷却処理を行っている状態を示す断面概念図である。図４では、強化槽１２の開閉ドア１３と冷却装置１４の開閉ドア１５は閉じられており、冷却装置１４の外周側面の下方から伸びていたスカート部２４は、冷却装置１４内に格納されている。冷却処理の際、冷却装置１４内のヒーター２１は、予め設定された冷却条件になるように、冷却装置１４内に設置された温度センサーの信号を読み取り、運転と停止の動作を繰り返し行っている。また、冷却装置１４の取り込み口１７、１８から取り込んだ外気（冷却風）は、循環ファン１９、２０の回転により送風経路２２を通って、冷却装置１４の底部に到達した後、冷却装置１４の相対する位置に設置された送風口２５、２６から冷却装置１４の内部に向かって送風されている。ここで、循環ファン１９、２０の回転速度を制御すれば、冷却風の循環風量を制御することができる。その後、冷却風は、冷却装置１４の底部の中央部で衝突し、冷却ファン１６の回転により上昇気流となって、各化学強化ガラス間の隙間を通り、外部に排出される。これと同時に、外気が取り込み口１７、１８から冷却装置１４内に取り込まれる。ここで、冷却ファン１６の回転速度を制御すれば、外気の取り込み風量を制御することができる。なお、取り込み口１７、１８、送風口２５、２６は、外気の取り込み量を制御するために、開閉割合を自動制御する機構を有していてもよい。
【実施例１】
【００７６】
以下、実施例に基づいて、本発明を詳細に説明する。なお、以下の実施例は、単なる例示である。本発明は、以下の実施例に何ら限定されない。
【００７７】
表１は、本発明の実施例（試料Ｎｏ．１〜４）と比較例（試料Ｎｏ．５〜７）を示している。
【００７８】
【表１】
0006508511.tif 000002
【００７９】
次のようにして、化学強化用ガラスを作製した。まずガラス原料を調合し、ガラスバッチを作製した。次に、このガラスバッチを連続溶融炉に投入し、清澄工程、攪拌工程、供給工程を経て、オーバーフローダウンドロー法により表中に示す厚みを有する板状に成形した後、表中に示す寸法に切断して、表中に示す枚数の化学強化用ガラスを作製した。ここで、化学強化用ガラスのガラス組成Ａは、質量％で、ＳｉＯ２  ６１．４％、Ａｌ２Ｏ３  １８％、Ｂ２Ｏ３  ０．５％、Ｌｉ２Ｏ  ０．１％、Ｎａ２Ｏ  １４．５％、Ｋ２Ｏ  ２％、ＭｇＯ  ３％、ＢａＯ  ０．１％、ＳｎＯ２  ０．４％を含有する。化学強化用ガラスのガラス組成Ｂは、質量％で、ＳｉＯ２  ６５．９％、Ａｌ２Ｏ３  １４．２％、Ｂ２Ｏ３  ２．３％、Ｌｉ２Ｏ  ０．１％、Ｎａ２Ｏ  １３．４％、Ｋ２Ｏ  ０．６％、ＭｇＯ  ３％、ＢａＯ  ０．１％、ＳｎＯ２  ０．４％を含有する。
【００８０】
次に、表中に示す枚数の化学強化用ガラスを直立姿勢で厚み方向に表中に示す間隔を置いて、図１に示された支持体内に配列し、この化学強化用ガラス配列体を表中に示す条件で予熱処理を行った後、図２に示すように、表中に示す条件で強化液（ＫＮＯ３溶融塩：融点３３３〜３３４℃）に浸漬させた。
【００８１】
続いて、図３に示すように、得られた化学強化ガラス配列体を強化液から取り出した後、表中に示す冷却開始温度に設定された冷却装置内に直ちに移動させて、冷却処理を開始し、表中に示す冷却終了温度まで冷却処理を行った。
【００８２】
ここで、冷却処理は、図４に示された冷却装置により行った。冷却条件は、冷却装置内のヒーターと表中に示す循環風量及び外気の取り込み量により制御されている。冷却処理の際に、冷却風が、各化学強化ガラス間の隙間を通って、下方から上方に向かって送風されるように制御した。例えば、冷却風を循環ファンの回転により冷却装置の底部に到達させた後、その冷却風を相対位置の一対の送風口から冷却装置の内部に向かって吹き出すことにより、冷却装置の底部の中央部で冷却風を衝突させると共に、冷却装置の上方に設けられた冷却ファンの回転により上昇気流とし、各化学強化ガラス間の隙間を経由して、外部に排出した。
【００８３】
次に、表中に示す冷却終了温度に到達した後、化学強化ガラス配列体を外気（２０℃）下に移動して、急冷した。更に、化学強化ガラス配列体から、表中に示す枚数の化学強化ガラスを採取した後、化学強化ガラスの表面を洗浄、乾燥した。
【００８４】
最後に、得られた化学強化ガラスについて、強化特性を評価した。具体的には、表面応力計（株式会社東芝製ＦＳＭ−６０００）を用いて観察される干渉縞の本数とその間隔から表面の圧縮応力層の圧縮応力値と応力深さを算出し、その平均値と変動幅を評価した。その結果を表１に示す。なお、算出に当たり、化学強化ガラスの屈折率を１．５０、光学弾性定数を３０［（ｎｍ／ｃｍ）／ＭＰａ］とした。
【００８５】
表１から分かるように、試料Ｎｏ．１〜４は、冷却開始温度が低いため、試料Ｎｏ．５〜７よりも強化特性の変動幅が小さかった。特に、試料Ｎｏ．１、３は、循環風量が多いため、強化特性の変動幅が特に小さかった。なお、試料Ｎｏ．１に係る化学強化ガラス配列体について、冷却開始温度を２５０℃以下とすると、熱衝撃により化学強化ガラスが破損する虞がある。
【実施例２】
【００８６】
表２は、本発明の化学強化ガラスの製造方法を適用可能なガラス組成を例示している。本発明の化学強化ガラスの製造方法により冷却処理を行うと、表２に記載の化学強化用ガラス（試料ａ〜ｄ）でも［実施例１］で示された傾向と同様の効果が得られるものと考えられる。
【００８７】
【表２】
0006508511.tif 000003
【産業上の利用可能性】
【００８８】
本発明に係る化学強化ガラスは、携帯電話、デジタルカメラ、ＰＤＡ等の表示デバイスのカバーガラスに好適である。また、本発明に係る化学強化ガラスは、これらの用途以外にも、高い機械的強度が要求される用途、例えば窓ガラス、磁気ディスク用基板、フラットパネルディスプレイ用基板、固体撮像素子用カバーガラス、食器等への応用が期待できる。
【符号の説明】
【００８９】
１  支持体、２  枠部、２ａ  底枠部、２ｂ  両側枠部、２ｃ  前枠部、２ｄ  後枠部、２ｅ  梁枠部、３  化学強化用ガラス、４  支持部、４ａ  側縁支持部、４ｂ  下端支持部、５  保温板１０  化学強化用ガラス配列体、１１  強化液、１２  強化槽、１３、１５  開閉ドア、１４  冷却装置、１５  開閉ドア、１６  冷却ファン、１７、１８  取り込み口、１９、２０  循環ファン、２１  ヒーター、２２  送風経路、２３  化学強化ガラス配列体、２４  スカート部、２５、２６  送風口
【図１】
0006508511.tif 000004
【図２】
0006508511.tif 000005
【図３】
0006508511.tif 000006
【図４】
0006508511.tif 000007